(57)【要約】【課題】  本発明は、圧縮時の柔らかさ、曲げた際のしなやかさ、および追従性などの風合いに優れ、保液性に優れた、フェイスマスク用布帛を提供することを課題とする。【解決手段】  扁平度が２．０〜４．０の扁平断面ポリエステル繊維を含む不織布を有し、前記不織布の厚さが０．７ｍｍ以上１．６ｍｍ以下であるフェイスマスク用布帛。【選択図】なし【特許請求の範囲】
【請求項１】
扁平度が２．０〜４．０の扁平断面ポリエステル繊維を含む不織布を有し、
前記不織布の厚さが０．７０ｍｍ以上１．６０ｍｍ以下であるフェイスマスク用布帛。
【請求項２】
請求項１に記載のフェイスマスク用布帛を用いたフェイスマスク。
【発明の詳細な説明】
【技術分野】
【０００１】
本発明は、フェイスマスク用布帛およびこのフェイスマスク用布帛を用いたフェイスマスクに関する。
【背景技術】
【０００２】
シート状のフェイスマスクは、肌の表面で一定の時間、薬液を保持できることから、薬液の肌への十分な浸透が図れ、美白、保湿、アンチエイジングなどのスキンケア化粧品として、その需要を拡大し続けている。
【０００３】
近年では、保液性、密着性、感触の柔らかさを高めるために、平均繊維径が１０μｍ以下の繊維を含む密着層と保液層とからなる積層シートがフェイスマスク用のシートとして提案されている（特許文献１）。
【０００４】
また、高い吸保液性と嵩高性、柔軟性を得るために、多葉扁平断面ポリエステル繊維とセルロース系繊維を混綿した不織布がフェイスマスク用のシートとして提案されている（特許文献２）。
【先行技術文献】
【特許文献】
【０００５】
【特許文献１】国際公開第２０１１／００４８３４号公報
【特許文献２】国際公開第２０１４／１３２６９０号公報
【発明の概要】
【発明が解決しようとする課題】
【０００６】
上記の特許文献１に開示された積層シートは、保液層の安定性を得るためにポリエチレンテレフタレートなどの合成繊維を含むが、その断面形状は特に規定されておらず、扁平断面形状以外の繊維を用いた場合に、曲げた際のしなやかさに劣るという課題がある。
【０００７】
更に、特許文献２に開示された不織布は、吸保液性、嵩高性、柔軟性を高めるために多葉扁平断面ポリエステル繊維を含むが、不織布の厚みは３．５ｍｍ程度であり、圧縮時の柔らかさと保液性に劣るという課題がある。
【０００８】
そこで、本発明は、フェイスマスク用布帛の特性として重要視されている、圧縮時の柔らかさ、曲げた際のしなやかさ、および追従性などの風合いと、保液性に優れたフェイスマスク用布帛を提供することを課題とする。
【課題を解決するための手段】
【０００９】
上記課題を解決するため、本発明は以下の構成を有する。すなわち、
（１）扁平度が２．０〜４．０の扁平断面ポリエステル繊維を含む不織布を有し、前記不織布の厚さが０．７ｍｍ以上１．６ｍｍ以下であるフェイスマスク用布帛、
（２）（１）のフェイスマスク用布帛を用いたフェイスマスクである。
【発明の効果】
【００１０】
本発明によれば、圧縮時の柔らかさ、曲げた際のしなやかさ、および追従性などの風合いに優れ、保液性に優れた、フェイスマスク用布帛が得られる。
【発明を実施するための形態】
【００１１】
以下、本発明の実施の形態を詳細に説明する。本発明のフェイスマスク用布帛は、扁平度が２．０〜４．０の扁平断面ポリエステル繊維を含む不織布を有する。なお、本発明のフェイスマスク用布帛は、本発明の効果を損なわない範囲で、上記の不織布以外の織物や不織布、フィルムなどの部材を有することができる。
【００１２】
ポリエステル繊維を不織布に混綿することにより、不織布の製造工程において、その嵩高性（厚み）を向上させることができ、これにより圧縮時の柔らかさと保液性が向上する。ポリエステル繊維としては例えば、ポリエチレンテレフタレート繊維、ポリブチレンテレフタレート繊維、ポリトリメチレンテレフタレート繊維およびポリ乳酸繊維が挙げられる。中でもポリエチレンテレフタレート繊維は、強度が高く本発明のフェイスマスクに好ましく使用できる。
【００１３】
また、前記のポリエステル繊維を扁平形状とし、その扁平度を２．０〜４．０とすることにより、後述する特定の厚さの不織布における圧縮時の柔らかさと保液性に加え、曲げた際のしなやかさを向上することが可能となる。すなわち、ポリエステル繊維の扁平度を２．０以上とすることで、後述する特定の厚さの不織布のしなやかさの実効が得られる。一方、前記の扁平度を４．０以下とすることで、後述する特定の厚さの不織布の適度な嵩高性が得られ、圧縮時の柔らかさと保液性が向上する。上記の観点から扁平度の上限は３．０以下であることが好ましく、更に好ましくは２．５以下である。なお、本発明の扁平度は、ポリエステル繊維の断面の最大直径である長径Ａと、前記の長径Ａの軸線（長軸）に直交しかつその長さが最大となる短径Ｂの比であり、下式（１）で示される。
扁平度＝Ａ／Ｂ      （１）。
【００１４】
また、上記の扁平断面ポリエステル繊維は、その断面形状に凹凸を有する扁平多葉断面ポリエステル繊維とすることができる。前記の形状とすることにより、拭き取り性の機能を付与することができる。
【００１５】
本発明のフェイスマスク用布帛が有する不織布の厚さは、０．７ｍｍ以上、１．６ｍｍ以下である。扁平度が２．０〜４．０の扁平断面ポリエステル繊維を含む不織布の厚さを前記の範囲とすることにより、圧縮時の柔らかさ、曲げた際のしなやかさ、および追従性などに影響される風合い、並びに、保液性に優れたフェイスマスク用布帛を得ることができる。すなわち、上記の不織布の厚さを０．７ｍｍ以上とすることで、圧縮時の柔らかさ、および追従性などに影響される風合い、並びに保液性に優れたフェイスマスク用布帛を得ることができる。一方で、上記の不織布の厚さを１．６ｍｍ以下とすることで、曲げた際のしなやかさに優れたフェイスマスク用布帛を得ることができる。上記の観点から、厚さの下限は、０．８ｍｍ以上であることが好ましく、更に好ましくは０．９ｍｍ以上である。一方で厚さの上限は、１．４ｍｍ以下であることが好ましく、更に好ましくは１．２ｍｍ以下である。なお、本発明の厚さはＪＩＳ  Ｌ１９１３：１９９８  ６．１．２  Ａ法に基づき、不織布に０．３６ｋＰａの圧力をかけた際の厚さによって測定される。
【００１６】
本発明のフェイスマスク用布帛においては、扁平度が２．０〜４．０の扁平断面ポリエステル繊維を、本発明のフェイスマスク用布帛が有する不織布の全質量に対して３０質量％以上含むことが好ましい。上記の不織布は、圧縮時の柔らかさ、曲げた際のしなやかさ、保液性の実効を得ることができる。上記の観点から、好ましくは５０質量％以上含むことが好ましい。また、本発明のフェイスマスク用布帛が有する不織布における扁平度が２．０〜４．０の扁平断面ポリエステル繊維の含有量の上限は特に限定されないが、保液性の観点により、不織布の全質量に対して９０質量％以下であることが好ましい。
【００１７】
本発明のフェイスマスク用布帛は、本発明の効果を損なわない範囲で、上記の扁平断面ポリエステル繊維以外の繊維を含むことができる。これらの繊維としては、例えば、ナイロン６やナイロン１１、ナイロン１２、ナイロン６６等のポリアミド繊維、ポリプロピレンやポリエチレン等のポリオレフィン繊維、パルプや絹、綿等の天然繊維、レーヨン等の再生繊維を使用することができる。また、前記の繊維の断面形状についても、扁平度が２．０〜４．０の扁平断面形状とすることで曲げた際のしなやかさが向上できる。
【００１８】
本発明のフェイスマスク用布帛の目付は、２５〜１５０ｇ／ｍ２であることが好ましく、この下限は、３０ｇ／ｍ２以上であることがより好ましく、４０ｇ／ｍ２以上であることが更に好ましい。一方で、この上限は、１００ｇ／ｍ２以下であることがより好ましく、７０ｇ／ｍ２以下であることが更に好ましい。目付を２５ｇ／ｍ２以上とすることで、フェイスマスク用布帛に必要な強度が得られる。一方、目付を１５０ｇ／ｍ２以下とすることで、しなやかさが向上する。
【００１９】
本発明のフェイスマスク用布帛が有する不織布はスパンレース不織布であることが好ましい。スパンレース不織布は高圧水流により構成繊維を絡合させる方法により得られるが、この方法は、ニードルパンチにより構成繊維を絡合させる方法に比べ、しなやかな風合いが得られるため好ましく採用できる。
【００２０】
そして、上記の不織布をフェイスマスクの形に打ち抜き加工を行って、この不織布に化粧水あるいは美容液を含浸させ、フェイスマスクとして使用される。
【００２１】
また、本発明のフェイスマスク用布帛を用いたフェイスマスクは、フェイスマスク用布帛をフェイスマスクの形に打ち抜く打ち抜き加工法などを本発明のフェイスマスク用布帛に施すことで得ることができる。
【実施例】
【００２２】
本実施例で用いた測定法を後述する。
【００２３】
（１）目付
ＪＩＳ  Ｌ  １９１３：１９９８  ６．２に基づいて測定した。
フェイスマスク用布帛の試料から３００ｍｍ×３００ｍｍの試験片を、鋼製定規とかみそり刃とを用いて３枚採取した。標準状態における試験片の質量を測定して、単位面積当たりの質量を次の式によって求め、平均値を算出した。
ｍｓ＝ｍ／Ｓ
ｍｓ：単位面積当たりの質量（ｇ／ｍ２）
ｍ：試験片の平均重量（ｇ）
Ｓ：試験片の面積（ｍ２）。
【００２４】
（２）厚さ
ＪＩＳ  Ｌ１９１３：１９９８  ６．１．２  Ａ法に基づいて測定した。
フェイスマスク用布帛の試料から５０ｍｍ×５０ｍｍの試験片を５枚採取した。厚さ測定器（ＴＥＣＬＯＣＫ社製定圧厚さ測定器、型式ＰＧ１１Ｊ）を用いて標準状態で試験片に０．３６ｋＰａの圧力を１０秒間かけて厚さを測定した。測定は各試験片（５枚）について行い、平均値を算出した。
【００２５】
（３）圧縮時の柔らかさ
フェイスマスク用布帛の試料から１００ｍｍ×１００ｍｍの試験片を５枚採取した。試験片を２０℃の蒸留水中に１０分間以上浸漬した。前記の試験片を蒸留水中から取り出し、速やかにＫＥＳ圧縮試験機（カトーテック(株)製、型式：ＫＥＳ−Ｇ５）に取り付け、圧縮速度：２０μｍ／ｓｅｃ、最大圧縮荷重：４．９ｋＰａ、加圧板：２ｃｍ２（円形）の条件で試料を圧縮した際のＷＣ値（最大圧力までの仕事量：ｇｆ・ｃｍ／ｃｍ２）を測定した。測定は各試験片（５枚）について行い、平均値を算出した。
【００２６】
（４）曲げた際のしなやかさ
Ｌ１０９６：１９９９  ８．２０．１  Ａ法に基づいて測定した。
フェイスマスク用布帛の試料から所定のサイズの試験片を採取した。試験片を２０℃の蒸留水中に１０分間以上浸漬した。前記の試験片を蒸留水中から取り出し、速やかにガーレ式試験機に取り付け、剛軟度（ｍＮ）を測定した。測定は、不織布の製造装置の進行方向と、前記の方向に垂直な方向について、各５枚の試験片で行い、各方向の剛軟度の平均値の低い方の値を剛軟度とした。
【００２７】
（５）追従性
ＪＩＳ  Ｌ  １９１３：１９９８  ６．３．２に基づいて測定した。
フェイスマスク用布帛の試料から幅２５ｍｍ、長さ１５０ｍｍの試験片を採取した。試験片を２０℃の蒸留水中に１０分間以上浸漬した。前記の試験片を留水中から取り出し、速やかに定速伸長形引張試験機に試験片を取り付け、つかみ間隔：１００ｍｍ、引張速度：２００ｍｍ／ｍｉｎの条件で、試験片が切断するまで荷重を加え、試験片が２０ｍｍ伸長した際の応力（Ｎ／２５ｍｍ）を、応力ひずみ曲線から読み取り、２０％伸長応力を測定した。測定は、不織布の製造装置の進行方向と、前記の方向に垂直な方向について、各５枚の試験片で行い、各方向の２０％伸長応力の平均値の低い方の値を２０％伸長応力とした。
【００２８】
（６）保液性
ＪＩＳ  Ｌ  １９１２：１９９７  ６．１２．２に基づいて測定した。
標準状態のフェイスマスク用布帛の試料から１００ｍｍ×１００ｍｍの試験片を５枚採取した。各試験片について、１枚あたりの質量ｍ１を測定した。試験片を２０℃の蒸留水中に１０分間浸漬した。前記の試験片を蒸留水中から取り出し、速やかに試験片の一端をクリップで固定し、１分間吊り下げた。その後速やかに１枚あたりの質量ｍ２を測定し、下式により吸水量（ｇ／１００ｃｍ２）を求めた。測定は５枚の試験片で行い、平均値を算出した。
吸水量（ｇ／１００ｃｍ２）＝ｍ２−ｍ１    。
【００２９】
（７）モニター評価
フェイスマスク用布帛をフェイスマスク形に打ち抜きフェイスマスクを作成し、化粧水（無印良品、“化粧水・敏感肌用しっとりタイプ”）を、このフェイスマスクの質量に対しての７倍の質量となるように含浸させ、圧縮時の柔らかさ、曲げた際のしなやかさ、追従感について、女性パネル１０名により各人の絶対評価にて１０点満点で評価し、１０名の平均点（小数点以下は四捨五入）から下記基準にて評価した。
Ａ：９〜１０点
Ｂ：７〜８点
Ｃ：５〜６点
Ｄ：３〜４点
Ｅ：０〜２点。
【００３０】
（実施例１）
ポリエチレンテレフタレート（ＰＥＴ）からなる扁平度が２．１で、８個の凸部を有する扁平多葉断面ポリエステル繊維（単繊維繊度：１．７ｄｔｅｘ、繊維長：５１ｍｍ）５０質量％と、扁平度が２．２のレーヨン繊維（単繊維繊度：１．４ｄｔｅｘ、繊維長５１ｍｍ）５０質量％を、カードで混綿、開繊した後、クロスラップウエーバーでウエッブとした。このウエッブを、圧力：３ＭＰａ、速度１．０ｍ／ｍｉｎの条件で高圧水流により絡合させ、６０ｇ／ｍ２の不織布を得た。そして、この不織布をフェイスマスク用布帛とした。なお、上記の扁平多葉断面ポリエステル繊維の含有量とレーヨン繊維の含有量は、上記の不織布の全質量に対してのものである。
【００３１】
次に、このフェイスマスク用布帛をフェイスマスク形に打ち抜きフェイスマスクを作成した。また、本実施例のフェイスマスク用布帛の特徴を表１にまとめた。このフェイスマスク用布帛は、ＷＣ値が高く圧縮時の柔らかさに優れ、剛軟度が低くしなやかさに優れ、２０％伸張応力が低く追従性に優れ、吸水量が多く保液性に優れるものであった。また、このフェイスマスク用布帛を用いたフェイスマスクについてモニター評価を行ったところ、圧縮時の柔らかさと、曲げた際のしなやかさと、追従感も良好であった。
【００３２】
（実施例２）
ポリエチレンテレフタレート（ＰＥＴ）からなる扁平度が２．１で、８個の凸部を有する扁平多葉断面ポリエステル繊維（単繊維繊度：１．７ｄｔｅｘ、繊維長：５１ｍｍ）の含有量を１００質量％に変更した以外は、実施例１と同一の方法で６０ｇ／ｍ２の不織布を得た。そして、この不織布をフェイスマスク用布帛とした。なお、上記の扁平多葉断面ポリエステル繊維の含有量は、上記の不織布の全質量に対してのものである。
【００３３】
次に、このフェイスマスク用布帛をフェイスマスク形に打ち抜きフェイスマスクを作成した。また、本実施例のフェイスマスク用布帛の特徴を表１にまとめた。このフェイスマスク用布帛は、ＷＣ値が高く圧縮時の柔らかさに優れ、剛軟度が低くしなやかさに優れ、２０％伸張応力が低く追従性に優れ、吸水量が多く保液性に優れるものであった。また、このフェイスマスク用布帛を用いたフェイスマスクについてモニター評価を行ったところ、圧縮時の柔らかさと、曲げた際のしなやかさと、追従感も良好であった。
【００３４】
（比較例１）
扁平度が２．２のレーヨン繊維（単繊維繊度：１．４ｄｔｅｘ、繊維長５１ｍｍ）の含有量を１００質量％に変更した以外は、実施例１と同一の方法で６０ｇ／ｍ２の不織布を得た。そして、この不織布をフェイスマスク用布帛とした。なお、上記のレーヨン繊維の含有量は、上記の不織布の全質量に対してのものである。
【００３５】
次に、このフェイスマスク用布帛をフェイスマスク形に打ち抜きフェイスマスクを作成した。また、本比較例のフェイスマスク用布帛の特徴を表１にまとめた。このフェイスマスクは、剛軟度が低くしなやかさに優れるが、ＷＣ値が低く圧縮時の柔らかさに劣り、２０％伸張応力が高く追従性に劣り、吸水量が少なく保液性に劣るものであった。また、このフェイスマスク用布帛を用いたフェイスマスクについてモニター評価を行ったところ、曲げた際のしなやかさには良好であるが、圧縮時の柔らかさと、追従感に劣るものであった。
【００３６】
（比較例２）
使用する繊維を、ポリエチレンテレフタレート（ＰＥＴ）からなる扁平度が１．０の円形断面ポリエステル繊維（単繊維繊度：１．７ｄｔｅｘ、繊維長：５１ｍｍ）１００質量％に変更した以外は、実施例１と同一の方法で６０ｇ／ｍ２の不織布を得た。そして、この不織布をフェイスマスク用布帛とした。なお、上記の円形断面ポリエステル繊維の含有量は、上記の不織布の全質量に対してのものである。
【００３７】
次に、このフェイスマスク用布帛をフェイスマスク形に打ち抜きフェイスマスクを作成した。また、本比較例のフェイスマスク用布帛の特徴を表１にまとめた。このフェイスマスクは、ＷＣ値が高く圧縮時の柔らかさに優れ、２０％伸張応力が低く追従性に優れ、吸水量が多く保液性に優れるが、剛軟度が高くしなやかさに劣るものであった。また、このフェイスマスク用布帛を用いたフェイスマスクについてモニター評価を行ったところ、圧縮時の柔らかさと追従感は良好であるが、曲げた際のしなやかさに劣るものであった。
【００３８】
【表１】
2017209409.tif 000002
【産業上の利用可能性】
【００３９】
本発明のフェイスマスク用布帛は、圧縮時の柔らかさ、曲げた際のしなやかさ、および追従性などの風合いと保液性に優れ、フェイスマスクなどのスキンケア化粧品として好適に用いられる。